(57)【要約】【課題】製鉄ダストから高い回収率で効率よく亜鉛を分離することができる亜鉛の分離方法を提供する。【解決手段】製鉄ダストに酸を添加してｐＨを１．０以上に調整し、前記製鉄ダストに含まれる亜鉛を浸出させる亜鉛浸出工程と、前記亜鉛浸出工程後の処理液に、第１のアルカリおよび酸化剤を添加して鉄を沈殿させる鉄沈殿工程と、前記鉄沈殿工程後の処理液を固液分離する第１固液分離工程と、前記第１固液分離工程後の処理液に第２のアルカリを添加して亜鉛を沈殿させる亜鉛沈殿工程と、前記亜鉛沈殿工程後の処理液を固液分離する第２固液分離工程とを含み、前記鉄沈殿工程において、複数の区画に分割された反応槽を使用し、前記複数の区画のうち少なくとも２つの区画において前記第１のアルカリの添加を行う、亜鉛の分離方法。【選択図】図１
2019060019.tif 000002
【特許請求の範囲】
【請求項１】
製鉄ダストに酸を添加してｐＨを１．０以上に調整し、前記製鉄ダストに含まれる亜鉛を浸出させる亜鉛浸出工程と、
前記亜鉛浸出工程後の処理液に、第１のアルカリおよび酸化剤を添加して鉄を沈殿させる鉄沈殿工程と、
前記鉄沈殿工程後の処理液を固液分離する第１固液分離工程と、
前記第１固液分離工程後の処理液に第２のアルカリを添加して亜鉛を沈殿させる亜鉛沈殿工程と、
前記亜鉛沈殿工程後の処理液を固液分離する第２固液分離工程とを含み、
前記鉄沈殿工程において、複数の区画に分割された反応槽を使用し、前記複数の区画のうち少なくとも２つの区画において前記第１のアルカリの添加を行う、亜鉛の分離方法。
【請求項２】
前記亜鉛浸出工程において、ｐＨを２．０以上３．０以下に調整する、請求項１に記載亜鉛の分離方法。
【請求項３】
前記亜鉛浸出工程における浸出時間を１５分以上１２０分以下とする、請求項１または２に記載の亜鉛の分離方法。
【請求項４】
前記鉄沈殿工程において、処理液のｐＨを４．０以上６．０以下に調整する、請求項１〜３のいずれか一項に記載の亜鉛の分離方法。
【請求項５】
前記鉄沈殿工程において、酸化還元電位を５５０ｍＶ以上に制御する、請求項１〜４のいずれか一項に記載の亜鉛の分離方法。
【請求項６】
前記亜鉛沈殿工程において、処理液のｐＨを８．０以上１２．０以下に調整する、請求項１〜５のいずれか一項に記載の亜鉛の分離方法。
【請求項７】
前記第１固液分離工程で分離された鉄を回収する第１鉄回収工程および前記第２固液分離工程で分離された亜鉛を回収する亜鉛回収工程の一方または両方をさらに含む、請求項１〜６のいずれか一項に記載の亜鉛の分離方法。
【請求項８】
前記亜鉛浸出工程と前記鉄沈殿工程との間に、処理液を固液分離する第３固液分離工程をさらに備える、請求項１〜７のいずれか一項に記載の亜鉛の分離方法。
【請求項９】
前記第３固液分離工程で分離された鉄を回収する第２鉄回収工程をさらに含む、請求項８に記載の亜鉛の分離方法。
【請求項１０】
請求項１〜９のいずれか一項に記載の亜鉛の分離方法により、製鉄ダストから亜鉛を分離して回収する、亜鉛材料の製造方法。
【請求項１１】
請求項１〜９のいずれか一項に記載の亜鉛の分離方法により、製鉄ダストから鉄を分離して回収する、鉄材料の製造方法。
【発明の詳細な説明】
【技術分野】
【０００１】
本発明は、亜鉛の分離方法に関し、特に、精度良くｐＨを調節することにより、製鉄ダストから効率よく亜鉛を分離することができる亜鉛の分離方法に関する。また、本発明は、前記亜鉛の分離方法を利用した、亜鉛材料の製造方法および鉄材料の製造方法に関する。
【背景技術】
【０００２】
代表的なベースメタルである鉄は、多様な産業分野で用いられている。鉄は、レアメタルと呼ばれる希少金属に比べると資源量は潤沢なものの、新興国の台頭に伴い、需給バランスが急激に変化している。その結果、良質な鉄鉱石資源が枯渇し、品位の劣る鉱石を使わざるを得ない状況になりつつある。
【０００３】
このような状況を鑑み、鉄鉱石を精錬するのみならず、鉄を含む多成分の金属で構成される産業廃棄物や製鉄所副生成物等を、鉄源として再資源化する試みがなされている。例えば、高炉ダスト、転炉ダスト、電炉ダスト等の製鉄所で発生するダストには鉄、亜鉛、炭素等が含まれており、これらのダスト（以下、「製鉄ダスト」という）は製鉄原料として再資源化されている。
【０００４】
しかし、製鉄ダスト中の亜鉛は高炉内で付着物を形成し、高炉操業に悪影響を及ぼすため、製鉄ダストの再資源化量は制限されてきた。そのため、製鉄ダストから亜鉛を分離回収する技術が求められている。
【０００５】
製鉄ダストから亜鉛を分離する方法は、乾式法と湿式法に大別される。乾式法とは、製鉄ダストを高温で還元し、亜鉛を揮発させて分離回収する技術である。しかし、乾式法による亜鉛の分離回収では、大規模な高温還元装置が必要であり、亜鉛の含有量が数％程度の高炉ダストや転炉ダストでは、経済的に成立しないという問題があった。
【０００６】
そこで、上記の問題を解決するために、湿式法による製鉄ダストからの亜鉛の分離方法が検討されてきた。湿式法においては、製鉄ダストに酸を加えて亜鉛を溶出させ、その後、アルカリを添加することによって亜鉛を沈殿させて回収する。
【０００７】
例えば、特許文献１、２では、湿式法による亜鉛の回収率において、亜鉛を溶出させた際に亜鉛とともに溶解した鉄を、亜鉛の沈殿処理に先立って沈殿除去することが提案されている。
【先行技術文献】
【特許文献】
【０００８】
【特許文献１】特開昭５３−００４７０５号公報
【特許文献２】特開昭６１−２６１４４６号公報
【発明の概要】
【発明が解決しようとする課題】
【０００９】
特許文献１、２で提案されている方法によれば、亜鉛とともに溶出した鉄を事前に沈殿除去するため、亜鉛を高濃度で回収することができると期待される。しかし実際には、特許文献１、２に記載されているような従来の方法では、亜鉛および鉄の回収率が予想よりも低くなる問題があることが分かった。この問題は、特に、実験室レベルでの試験から実機レベルにスケールアップした際に顕著であり、実用化のためにはさらなる改良が求められる。
【００１０】
そこで、本発明の目的は、製鉄ダストから高い回収率で効率よく亜鉛を分離することができる亜鉛の分離方法を提供することを目的とする。また、本発明は、前記亜鉛の分離方法を利用した、亜鉛材料の製造方法および鉄材料の製造方法を提供することを目的とする。
【課題を解決するための手段】
【００１１】
本発明者らは、上記課題を解決する方途について鋭意検討し、以下の知見を得た。
【００１２】
（１）従来の方法では、亜鉛の沈殿分離に先立って鉄を沈殿させる際のｐＨ調整の精度に問題があった。すなわち、処理液にアルカリを添加することによって鉄を沈殿させる際に、ｐＨが低くすぎると鉄を十分に沈殿除去することができず、その結果、鉄の回収率が低下する。一方、ｐＨが高すぎると、鉄だけでなく亜鉛も沈殿してしまい、その結果、亜鉛の回収率が低下する。したがって、鉄を沈殿させる際には精密にｐＨを制御する必要がある。
【００１３】
（２）しかし、実際の処理においては、アルカリを添加してから、処理液が混合されて中和反応が完全に終了するまでにはタイムラグが存在するため、処理液のｐＨをモニターしながらアルカリを添加したとしても、正確にｐＨを調整することは困難である。また、処理液は一定の体積を有しているため、撹拌しながらアルカリを添加したとしても、処理液全体のｐＨを完全に均一にすることは困難であり、場所によってｐＨが低い場所や高い場所が生じてしまう。
【００１４】
（３）鉄沈殿工程におけるｐＨと酸化還元電位（ＯＲＰ）の関係を調査した結果、処理液のｐＨが低いほどＯＲＰが高い傾向にあることが明らかとなった。後述の通り酸化剤の添加量はＯＲＰに基づいて制御することが好ましいが、反応槽内に局所的にｐＨの低い場所が生じた場合、ＯＲＰをモニタリングしたとしても酸化剤の添加量を過少に評価してしまい、結果として鉄の回収率が低下する。
【００１５】
（４）そこで、複数の区画に分割された反応槽を使用し、前記複数の区画のうち少なくとも２つの区画において前記第１のアルカリの添加を行うという簡便な方法により、鉄沈殿工程におけるｐＨ調整の精度を格段に向上させ、その結果、亜鉛と鉄の回収率を効果的に改善できる。
【００１６】
本発明は上記知見に基づいてなされたものであり、その要旨構成は以下の通りである。
【００１７】
１．製鉄ダストに酸を添加してｐＨを１．０以上に調整し、前記製鉄ダストに含まれる亜鉛を浸出させる亜鉛浸出工程と、
前記亜鉛浸出工程後の処理液に、第１のアルカリおよび酸化剤を添加して鉄を沈殿させる鉄沈殿工程と、
前記鉄沈殿工程後の処理液を固液分離する第１固液分離工程と、
前記第１固液分離工程後の処理液に第２のアルカリを添加して亜鉛を沈殿させる亜鉛沈殿工程と、
前記亜鉛沈殿工程後の処理液を固液分離する第２固液分離工程とを含み、
前記鉄沈殿工程において、複数の区画に分割された反応槽を使用し、前記複数の区画のうち少なくとも２つの区画において前記第１のアルカリの添加を行う、亜鉛の分離方法。
【００１８】
２．前記亜鉛浸出工程において、ｐＨを２．０以上３．０以下に調整する、上記１に記載亜鉛の分離方法。
【００１９】
３．前記亜鉛浸出工程における浸出時間を１５分以上１２０分以下とする、上記１または２に記載の亜鉛の分離方法。
【００２０】
４．前記鉄沈殿工程において、処理液のｐＨを４．０以上６．０以下に調整する、上記１〜３のいずれか一項に記載の亜鉛の分離方法。
【００２１】
５．前記鉄沈殿工程において、酸化還元電位を５５０ｍＶ以上に制御する、上記１〜４のいずれか一項に記載の亜鉛の分離方法。
【００２２】
６．前記亜鉛沈殿工程において、処理液のｐＨを８．０以上１２．０以下に調整する、上記１〜５のいずれか一項に記載の亜鉛の分離方法。
【００２３】
７．前記第１固液分離工程で分離された鉄を回収する第１鉄回収工程および前記第２固液分離工程で分離された亜鉛を回収する亜鉛回収工程の一方または両方をさらに含む、上記１〜６のいずれか一項に記載の亜鉛の分離方法。
【００２４】
８．前記亜鉛浸出工程と前記鉄沈殿工程との間に、処理液を固液分離する第３固液分離工程をさらに備える、上記１〜７のいずれか一項に記載の亜鉛の分離方法。
【００２５】
９．前記第３固液分離工程で分離された鉄を回収する第２鉄回収工程をさらに含む、上記８に記載の亜鉛の分離方法。
【００２６】
１０．上記１〜９のいずれか一項に記載の亜鉛の分離方法により、製鉄ダストから亜鉛を分離して回収する、亜鉛材料の製造方法。
【００２７】
１１．上記１〜９のいずれか一項に記載の亜鉛の分離方法により、製鉄ダストから鉄を分離して回収する、鉄材料の製造方法。
【発明の効果】
【００２８】
本発明によれば、製鉄ダストから高い回収率で効率よく亜鉛を分離することができる。
【図面の簡単な説明】
【００２９】
【図１】第１の実施形態における亜鉛の分離方法を示すフローチャートである。
【図２】走査型電子顕微鏡による高炉ダストの観察画像、並びに亜鉛および鉄の元素マッピングを示す図である。
【図３】２５℃の水溶液中における鉄の電位−ｐＨ図である。
【図４】２５℃の水溶液中における亜鉛の電位−ｐＨ図である。
【図５】第２の実施形態による亜鉛の分離方法を示すフローチャートである。
【図６】浸出処理時のｐＨと、鉄および亜鉛の浸出率との関係を示す図である。
【図７】硫酸浸出前後の亜鉛化合物の割合を示す図である。
【図８】水酸化カルシウムのｐＨと鉄および亜鉛の浸出率との関係を示す図である。
【図９】鉄沈殿工程における鉄および亜鉛の沈殿率を示す図である。
【発明を実施するための形態】
【００３０】
以下、図面を参照して、本発明の実施形態について具体的に説明する。なお、以下の説明は、本発明の好適な実施形態を示すものであって、本発明はこれに限定されない。
【００３１】
（第１の実施形態）
図１は、本発明の一実施形態における亜鉛の分離方法を示すフローチャートである。前記フローチャートに示したように、本実施形態における亜鉛の分離方法では、製鉄ダストに対して下記（Ｓ１）〜（Ｓ５）のステップによる処理を順次施す。
（Ｓ１）亜鉛浸出工程
（Ｓ２）鉄沈殿工程
（Ｓ３）第１固液分離工程
（Ｓ４）亜鉛沈殿工程
（Ｓ５）第２固液分離工程
【００３２】
なお、上記（Ｓ１）〜（Ｓ５）の工程は、任意の方式で実施することができる。例えば、上記（Ｓ１）〜（Ｓ５）の工程のすべてをバッチ式で行ってもよく、連続式で行ってもよい。また、上記（Ｓ１）〜（Ｓ５）の工程のうち一部の工程をバッチ式で行い、残りの工程を連続式で行うこともできる。しかしながら、製鉄ダストは製鉄プロセスにおいて連続的に発生するものであり、発生したダストは逐次処理することが望ましい。そのため、処理効率の観点からは上記（Ｓ１）〜（Ｓ５）の工程を連続的に行うことが好ましい。
【００３３】
上記（Ｓ１）〜（Ｓ５）の各工程は、特に断らない限り任意の装置を用いて行うことができる。各工程で用いる反応槽などの装置や機器は、それぞれの工程で用いる薬剤（アルカリなど）で侵されない耐薬品性を有する材質で構成するか、耐薬品性を有するライニングなどを備えることが好ましい。反応槽の形状についても特に限定されず、設置場所などに応じて自由に決めることができる。
【００３４】
［製鉄ダスト］
本発明における製鉄ダストとしては、特に限定されることなく、製鉄工程で発生するダストであれば、任意のものを用いることができる。製鉄ダストの代表的なものとしては、例えば、高炉ダスト、転炉ダスト、電炉ダストなどが挙げられる。
【００３５】
前記製鉄ダストとしては、中でも、高炉ダストおよび転炉ダストの一方または両方を用いることが好ましい。高炉ダストと転炉ダストは、亜鉛の含有率が数質量％と低いものの、後述するように、亜鉛全体の約７０％が酸化亜鉛（ＺｎＯ）として存在している。そのため、硫化亜鉛（ＺｎＳ）や亜鉛フェライト（ＺｎＦｅ2Ｏ4）といった他の形態の亜鉛に比べて、比較的高いｐＨでも容易に浸出させることができる。その結果、ダスト自体の亜鉛含有率は低いにもかかわらず、最終的に亜鉛沈殿工程において得られる沈殿の亜鉛純度は極めて高く、亜鉛原料として再利用するのに特に適している。
【００３６】
製鉄ダストは、任意の形態で用いることができるが、以降の工程における処理のしやすさの観点からは、水と混合してスラリー状として用いることが好ましい。その際、製鉄ダストと水分の比率（固液比）は任意の比率とすることができるが、均一な混合ができるように決定することが望ましい。
【００３７】
ここで、上述した製鉄ダストに含まれる亜鉛について調査した結果について説明する。図２は、走査型電子顕微鏡（Scanning Electron Microscope、ＳＥＭ）による高炉ダストの観察画像、並びに亜鉛および鉄の元素マッピングを示している。この図において、上の３つの画像は、径が１μｍ程度までの高炉ダスト粒子について、下の３つの図は、２０μｍ径程度の高炉ダスト粒子についてそれぞれ示している。
【００３８】
これらの図から、径が１μｍ程度の粒子と径が２０μｍ程度の粒子の何れにおいても、亜鉛は、高炉ダスト粒子の内部にはほとんど存在せず、表面に濃化していることが分かる。また、特開平１０−２６７９１０号公報に記載された方法に基づき、ダストを塩化鉄（III）溶液とクエン酸の混合溶液中で撹拌し、溶解した亜鉛を定量することによりＺｎＯの割合を求めた結果、亜鉛の７０％程度が酸化亜鉛（ＺｎＯ）として存在することが判明した。また、転炉ダストの場合も同様であった。
【００３９】
後の実施例で示すように、亜鉛の浸出率は、亜鉛浸出工程におけるｐＨの低下とともに上昇し、ｐＨ＝２で７０％に達し、酸化亜鉛として存在する亜鉛のほぼ全てが浸出する。また、ｐＨが１の場合にも浸出率は増加せず、亜鉛の浸出率はｐＨ＝２で飽和する。こうした傾向は、転炉ダストの場合も同様であった。
【００４０】
［亜鉛浸出工程］
上記製鉄ダストに酸を添加してｐＨを１．０以上に調整し、前記製鉄ダストに含まれる亜鉛を浸出させる（亜鉛浸出工程）。
【００４１】
前記酸としては、特に限定されることなく、亜鉛を浸出させることができるものであれば任意のものを用いることができる。例えば、塩酸、硫酸、硝酸などを用いることができる。しかし、塩酸は設備の腐食の原因となる場合があり、また、硝酸は塩酸や硫酸に比べて高価であるといった問題がある。そのため、亜鉛浸出工程において添加する酸としては硫酸を用いることが好ましい。
【００４２】
亜鉛浸出工程においては、ｐＨを１．０以上に調整する。ｐＨが１．０を下回る場合には、鉄の浸出が増加してしまい、最終的な鉄の回収率が低下するとともに、回収される亜鉛の純度が低下する。また、ｐＨを１．０未満にするためには、多量の酸を添加する必要があるため、薬剤の消費量が増加して処理コストが増加する。
【００４３】
なお、後述するように、ｐＨを下げていった際の亜鉛の浸出率は、ｐＨ＝２．０で飽和し、２．０を下回ってもそれ以上増加せず、薬剤の消費量のみが増加する。そのため、亜鉛浸出工程においては、ｐＨを２．０以上に調整することが好ましい。一方、ｐＨが５．０を上回ると、亜鉛が浸出しにくくなるため、亜鉛浸出工程においては、ｐＨを５．０以下に調整することが好ましい。また、ｐＨを３．０以下とすれば、浸出率が６０％程度となり、原料として再利用するのにより好適な濃度の亜鉛を浸出させることができる。そのため、ｐＨを３．０以下に調整することがより好ましい。亜鉛の浸出率と処理コストの点で、ｐＨを２．０以上３．０以下に調整することがさらに好ましい。なお、ここでｐＨは、製鉄ダストと酸とを混合した混合物のｐＨを指すものとする。
【００４４】
上記亜鉛浸出工程における酸の添加方法は特に限定されないが、例えば、ポンプを用いて行うことができる。前記ポンプとしては特に限定されず、一般的なポンプを用いることができる。なお、前記酸の添加と同様、亜鉛浸出工程以外の各工程においても、アルカリなどの薬剤を添加する際にはポンプ等の任意の装置を用いることができる。
【００４５】
酸を添加する際には、ｐＨをｐＨ計でモニターし、その結果に基づいて酸の添加量を制御することが好ましい。例えば、反応槽内で製鉄ダストに酸を添加する場合には、該反応槽内にｐＨ計を設置し、ｐＨをモニターすることが好ましい。なお、前記酸の添加と同様、亜鉛浸出工程以外の各工程においても、アルカリなどの薬剤を添加する際にｐＨ計によるｐＨのモニタリングを行うことが好ましい。
【００４６】
また、製鉄ダストは比重の大きい鉄等を含み沈降しやすいため、亜鉛浸出工程において酸を添加する際には、撹拌を行うことが好ましい。例えば、反応槽内で酸を添加する場合、反応槽内に撹拌手段を設置し、撹拌しながら酸を添加することが好ましい。撹拌の方法は特に限定されないが、例えば一般的な攪拌機等を用いて行うことができる。撹拌速度は製鉄ダストと水分の比率などを考慮して、槽内の濃度分布が均一になるように決定することが望ましい。なお、前記酸の添加と同様、亜鉛浸出工程以外の各工程においても、アルカリなどの薬剤を添加する際には任意の方法で撹拌を行うことが好ましい。
【００４７】
なお、製鉄ダストと水分の固液比は、均一な混合ができれば任意の比率とすることができる。
【００４８】
亜鉛浸出工程における浸出時間（次のｐＨ調整工程に移行するまでの時間）は、特に限定されないが、１５分以上１２０分以下とすることが好ましい。浸出時間が１５分以上とすることにより、製鉄ダストに含まれる亜鉛をより十分に浸出させることができる。一方、浸出時間を１２０分以下とすることにより、鉄の浸出量を抑制しつつ亜鉛の浸出をより効果的に行うことができる。
【００４９】
亜鉛浸出工程における反応温度については、水が凝固あるいは蒸発しない温度域で任意に設定することができる。
【００５０】
［鉄沈殿工程］
次いで、亜鉛浸出工程後の処理液に、第１のアルカリおよび酸化剤を添加して鉄を沈殿させる（鉄沈殿工程）。上記亜鉛浸出工程は、酸に亜鉛を浸出させることを目的としているが、鉄が浸出することを完全に防止することは困難である。そのため、処理液には、亜鉛イオン以外に鉄イオンも含まれており、酸に亜鉛を浸出させた残渣に含まれる鉄の含有率が低下し、製鉄原料としての再資源化率も低下する。また、上記処理液にアルカリを添加して亜鉛を沈殿回収すると、亜鉛だけでなく鉄も同時に沈殿するため、鉄の混入により亜鉛原料としての価値が下がり、非経済的である点も課題である。
【００５１】
そこで、本発明においては、亜鉛沈殿工程に先立って、処理液に含まれる鉄を選択的に沈殿させる鉄沈殿工程を行う。この工程により、処理液から鉄を分離し、後の亜鉛沈殿工程において、資源として再利用するのに十分な純度の亜鉛を分離することができる。
【００５２】
さらに本発明では、鉄沈殿工程において、複数の区画に分割された反応槽を使用し、前記複数の区画のうち少なくとも２つの区画において前記第１のアルカリの添加を行う。鉄沈殿工程では、反応槽が大きくなるほど反応槽内のｐＨにむらが生じやすくなる。例えば、第１のアルカリを添加する位置の近傍ではｐＨが高くなり、前記位置から離れた位置や、前段の亜鉛浸出工程後の処理液が流入する位置付近ではｐＨが低くなる傾向がある。そこで、上記のように複数の区画に分割された反応槽を使用することにより、反応槽全体を区切らずに使用する場合に比べて小さい容積の区画内でｐＨを制御できるため、ｐＨ調整の精度を向上させ、反応槽全体のｐＨを均一化できる。そしてその結果、亜鉛と鉄の回収率を効果的に向上させることができる。
【００５３】
前記複数の区画への分割の仕方は特に限定されることなく、任意に選択することができるが、各区画の容積が略同一となるように反応槽全体を分割することが好ましい。また、区画の数は、２以上の任意の数とすることができる。反応槽全体の容積にもよるが、ｐＨ調整の精度向上の観点からは、３以上、あるいは４以上とすることも好ましい。一方、必要以上に多くの区画に区切っても効果が飽和することに加え、設備が複雑となるため、区画の数は１０以下とすることが好ましい。
【００５４】
上記複数の区画は、それぞれ独立に使用し、各区画で鉄沈殿工程を個別に行うこともできる。しかし、ｐＨ調整の精度向上および連続処理の観点からは、各区画を連結し、上流側の区画から下流側の区画へ向かって処理液を流しながら鉄沈殿処理を行うカスケード方式とすることが好ましい。その場合、各区画間での処理液の流し方は特に限定されないが、例えば、隣接する区画間に適切な高さの仕切板（堰）を設け、処理液が前記仕切板を越えてオーバーフローすることで次の区画へ順次次の区画へ流れてゆく形式とすることができる。
【００５５】
各区画の配置は特に限定されず、例えば、全区画を直列に並べることもできるし、一部または全部の区画を並列に並べることもできる。仕切り板を用いて区画を区切る場合には、前記仕切り板を平行に並べることもできるが、交差するように配置することもできる。
【００５６】
第１のアルカリの添加は、上記複数の区画のうち少なくとも２つの区画において実施する。例えば、カスケード方式の反応槽において、少なくとも、最も上流の区画と最も下流の区画において第１のアルカリの添加を行うことが好ましい。また、ｐＨ調整の精度向上の観点からは、すべての区画で第１のアルカリの添加を行うことが好ましい。
【００５７】
鉄沈殿工程で用いる第１のアルカリとしては、特に限定されることなく任意のものを用いることができる。前記第１のアルカリとしては、アルカリ金属水酸化物およびアルカリ土類金属水酸化物からなる群より選択される１または２以上を用いることが好ましく、中でも、水酸化カルシウムおよび水酸化ナトリウムの少なくとも一方を用いることがより好ましい。これらのアルカリは安価に入手できるため、処理コストを低減することができる。
【００５８】
なお、各区画に添加するアルカリは、区画ごとに独立して化合物の種類や濃度を選択できるが、設備およびプロセスの簡略化の観点からは、同じアルカリを用いることが好ましい。
【００５９】
また、上述したように製鉄ダストは比重の大きい鉄等を含み沈降しやすいため、ｐＨ調整を行う際には槽内を撹拌することが好ましい。
【００６０】
第１のアルカリの添加方法は特に限定されないが、一般的なポンプ等を用いて行うことができる。その際には、添加する区画のｐＨをｐＨ計でモニターし、その結果に基づいて第１のアルカリの添加量を制御することが好ましい。
【００６１】
鉄沈殿工程において調整されるｐＨ（ｐＨS3）は、特に限定されず、鉄を選択的に沈殿させることができるように各種条件を考慮して任意に選択すればよい。ｐＨS3の具体的な好適範囲について以下説明する。
【００６２】
図３は、２５℃の水溶液中における鉄の存在状態を、横軸にｐＨ、縦軸に酸化還元電位（ＯＲＰ）をとって示した電位−ｐＨ図である。また、図４は、２５℃の水溶液中における亜鉛の存在状態を示した電位−ｐＨ図である。図３における網掛け部分は鉄が沈殿する領域を示しており、同様に、図４における網掛け部分は亜鉛が沈殿する領域を示している。
【００６３】
図３および図４から分かるように、鉄が沈殿する領域と亜鉛が沈殿する領域は大部分において重複しており、したがって、鉄が沈殿する条件では亜鉛も同時に沈殿してしまう傾向にある。しかし、図３の太線で囲った領域、すなわち、ｐＨが低く、ＯＲＰが酸化的条件下にある領域では、主に鉄のみを選択的に沈殿させることができる。したがって、鉄沈殿工程においては、図３の太線で囲った領域の条件となるようにアルカリを添加することが好ましい。
【００６４】
具体的には、鉄沈殿工程においては、ｐＨが４．０以上６．０以下となるように第１のアルカリを添加することが好ましい（４．０≦ｐＨS3≦６．０）。ｐＨを４．０以上とすることにより、鉄を効率的に沈殿させることができる。また、ｐＨを６．０以下とすることにより、亜鉛を沈殿させることなく鉄のみをより効率的に沈殿させることができる。
【００６５】
また、図３から明らかなように、鉄が沈殿するか否かは、ｐＨだけでなく酸化還元電位にも依存する。そのため、鉄沈殿工程においては、さらに酸化剤を添加することによって処理液の酸化還元電位（ＯＲＰ）を制御する。処理液中の鉄は、一般に２価の鉄イオンで存在しているため、処理液のＯＲＰを上昇させて（酸化的雰囲気とし）鉄イオンを３価とすることにより、確実に鉄イオンを沈殿させることができる。
【００６６】
前記酸化剤としては、特に限定されることなく任意のものを用いることができる。前記酸化剤としては、例えば、過酸化水素、次亜塩素酸塩、Ｏ2（酸素）含有ガス、Ｏ3（オゾン）含有ガスからなる群より選択される１または２以上を用いることが好ましい。前記次亜塩素酸塩としては、次亜塩素酸のアルカリ金属塩およびアルカリ土類金属塩からなる群より選択される１または２以上を用いることが好ましく、次亜塩素酸ナトリウムを用いることがより好ましい。また、前記Ｏ2含有ガスとしては、Ｏ2ガス自体を用いることもできるが、空気を用いることが好ましい。言い換えると、酸化剤としてのＯ2を含有する気体（例えば、空気）を処理液に添加することができる。同様に、前記Ｏ3としては、Ｏ3ガス自体を用いることもできるが、Ｏ3を含有する気体を用いることもできる。前記酸化剤として、空気等の気体を用いる場合には、該気体を処理液中に吹き込むことによって酸化剤の添加を行うことが好ましい。中でも、入手の容易さやコストなどの観点から、過酸化水素、次亜塩素酸ナトリウム、および空気からなる群より選択される１または２以上を前記酸化剤として用いることが好ましい。
【００６７】
酸化剤の添加量は、処理液のＯＲＰが鉄の沈殿に適した値となるように制御することが好ましい。なお、最適なＯＲＰの値は処理液のｐＨにより変動する。そのため、処理液のｐＨに応じた最適なＯＲＰを実験的に決定しておくことが好ましい。
【００６８】
鉄沈殿工程における反応温度については、処理液が凝固あるいは蒸発しない温度域で任意に設定することができる。反応時間については、処理効率を鑑み１５分以上１２０分以下とすることが好ましい。
【００６９】
［第１固液分離工程］
続いて、鉄沈殿工程後の処理液を固液分離する（第１固液分離工程）。本工程では、前記処理液が、主に亜鉛イオンを含むろ液と、亜鉛浸出工程における亜鉛浸出残渣および鉄沈殿工程において沈殿した固形分（鉄沈殿物）とに分離される。
【００７０】
亜鉛浸出工程において生じた亜鉛浸出残渣の主な成分は鉄であり、亜鉛はほとんど含まれていない。そのため、焼結工程を経て製鉄原料として再利用することができる。また、鉄沈殿工程において生じた固形分は高純度の鉄を含んでおり、亜鉛浸出残渣と同様に、焼結工程を経て製鉄原料として再利用することができる。
【００７１】
そこで、前記第１固液分離工程で分離された鉄を回収する第１鉄回収工程をさらに備えることが好ましい。これにより、分離した鉄を回収し、資源として再利用することができる。
【００７２】
第１固液分離工程において用いる固液分離手法については特に限定されず、任意の方法を用いることができる。例えば、重力沈降分離、ろ過、遠心分離、フィルタプレスなどの方法を、段独または複数組み合わせて用いることができる。
【００７３】
［亜鉛沈殿工程］
次に、第１固液分離工程後の処理液に第２のアルカリを添加して亜鉛を沈殿させる（亜鉛沈殿工程）。ここで、「第１固液分離工程後の処理液」とは、第１固液分離工程において固形分を分離した後の液体部分（ろ液）を指すものとする。
【００７４】
上述のように、本発明においては、亜鉛浸出工程の後に鉄沈殿工程を行い、沈殿した鉄を第１固液分離工程で分離しているため、第１固液分離工程後の処理液には、ほぼ亜鉛のみが溶解している。したがって、前記処理液にアルカリを添加することにより、亜鉛のみを選択的に沈殿させることができる。
【００７５】
亜鉛沈殿工程で用いる第２のアルカリとしては、特に限定されることなく任意のものを用いることができる。前記第２のアルカリとしては、アルカリ金属水酸化物およびアルカリ土類金属水酸化物からなる群より選択される１または２以上を用いることが好ましく、中でも、水酸化カルシウムおよび水酸化ナトリウムの少なくとも一方を用いることがより好ましい。これらのアルカリは安価に入手できるため、処理コストを低減することができる。
【００７６】
なお、亜鉛浸出工程において硫酸を使用した場合、前記第２のアルカリとしてアルカリ土類金属水酸化物を用いると、ＣａＳＯ4などの水に不溶性の塩を形成し、亜鉛と共に沈殿する。そしてその結果、亜鉛沈殿工程で得られる固形分（沈殿物）の亜鉛濃度（純度）が低下してしまうという問題がある。これに対して、第２のアルカリとして水酸化ナトリウムを使用すれば、Ｎａ2ＳＯ4は水に可溶であるためこのような問題は生じない。そのため、亜鉛浸出工程において硫酸を使用する場合には、前記亜鉛沈殿工程における第２のアルカリとして水酸化ナトリウムを用いることが好ましい。
【００７７】
亜鉛沈殿工程において調整されるｐＨは、特に限定されず、亜鉛を沈殿させることができるｐＨであれば任意の値とすることができるが、具体的にはｐＨを８．０以上１２．０以下とすることが好ましい。ｐＨを８．０以上とすることにより、亜鉛を効率的に沈殿させることができる。また、ｐＨを１２．０以下とすることにより、一度沈殿した亜鉛が処理液に再溶解してしまうことを防ぎ、亜鉛の回収率をさらに向上させることができる。
【００７８】
亜鉛浸出工程における反応温度については、処理液が凝固あるいは蒸発しない温度域で任意に設定することができる。また、反応時間については、亜鉛の沈殿形成時間と処理効率を鑑み、１５分以上１２０分以下とすることが好ましい。
【００７９】
［第２固液分離工程］
最後に、亜鉛沈殿工程後の処理液を固液分離する（第２固液分離工程）。これにより、処理液から固形分（亜鉛沈殿物）を分離する。
【００８０】
第２固液分離工程において用いる固液分離手法については特に限定されず、任意の方法を用いることができる。例えば、重力沈降分離、ろ過、遠心分離、フィルタプレスなどの方法を、段独または複数組み合わせて用いることができる。
【００８１】
以上の手順により、製鉄ダストから効率的に亜鉛を分離することができる。本発明の方法で分離された亜鉛沈殿物は、亜鉛を４０％以上の高濃度で含有しており、亜鉛原料として価値が高い。そこで、上記第２固液分離工程で分離された亜鉛を回収する亜鉛回収工程をさらに設けることにより、亜鉛製錬等を経て亜鉛原料として再資源化することができる。
【００８２】
（第２の実施形態）
図５は、本発明の他の実施形態における亜鉛の分離方法を示すフローチャートである。前記フローチャートに示したように、本実施形態における亜鉛の分離方法は、亜鉛浸出工程（Ｓ１）とｐＨ調整工程（Ｓ２）との間に、処理液を固液分離する第３固液分離工程（Ｓ１１）をさらに備える。
【００８３】
先に述べた第１の実施形態においては、第１固液分離工程においては、亜鉛浸出工程で生じた亜鉛浸出残渣および鉄沈殿工程で生じた固形物を同時に固液分離するが、本実施形態では、亜鉛浸出工程後の第３固液分離工程において亜鉛浸出残渣を固液分離し、第１固液分離工程においては、鉄沈殿工程において生じた固形分のみを固液分離する。
【００８４】
第３固液分離工程において用いる固液分離手法については特に限定されず、任意の方法を用いることができる。例えば、重力沈降分離、ろ過、遠心分離、フィルタプレスなどの方法を、段独または複数組み合わせて用いることができる。
【００８５】
第３固液分離工程を行う場合、第３固液分離工程で得られた鉄（亜鉛浸出残渣）を回収する第２鉄回収工程をさらに備えることが好ましい。これにより、亜鉛浸出残渣に対して焼結工程を行い、製鉄原料として資源として再利用することができる。
【００８６】
なお、上記以外の点については、第１の実施形態と同様とすることができる。
【００８７】
（亜鉛材料の製造方法）
本発明による亜鉛材料の製造方法は、製鉄ダストから、上記亜鉛の分離方法により亜鉛を分離して回収することを特徴とする。これにより、製鉄ダストに含まれる亜鉛を濃縮して、亜鉛含有率４０％以上の亜鉛材料を製造することができる。
【００８８】
（鉄材料の製造方法）
本発明による鉄材料の製造方法は、製鉄ダストから、上記亜鉛の分離方法により鉄を分離して回収することを特徴とする。これにより、製鉄ダストに含まれる鉄の全てを回収して再資源化することができる。
【００８９】
次に、本発明の亜鉛の分離方法における好適条件を検討するために、以下の実験を行った。
【００９０】
＜亜鉛および鉄の浸出率＞
表１に示す組成を有する高炉ダストに水を加えて、高炉ダスト：水＝１：１０（重量比）になるように調整した後、３ｍｏｌ／Ｌの硫酸をｐＨ＝１、２、３、４、５になるように添加し、６０分間撹拌した後、鉄および亜鉛の浸出率を調査した。なお、実験中の反応ｐＨは、ｐＨコントローラにより一定になるように制御した。
【００９１】
【表１】
2019060019.tif 000003
【００９２】
図６に、浸出処理時のｐＨと鉄および亜鉛の浸出率との関係を示す。図６から、鉄および亜鉛の浸出率は、浸出処理時のｐＨの低下とともに上昇し、ｐＨ＝２でそれぞれ７％、７０％に達することが分かる。
【００９３】
図７に、硫酸浸出前後の亜鉛化合物の割合を示す。一般に、亜鉛、酸化亜鉛、硫化亜鉛、亜鉛-鉄複合酸化物（ＺｎＦｅ2Ｏ4）のうち、酸に可溶な物質は、亜鉛および酸化亜鉛であるが、酸浸出後に高炉ダスト中の酸化亜鉛の割合が大きく減少し、ほぼ全量溶解した。したがって、特に好適なｐＨは２．０以上３．０以下であることが分かる。
【００９４】
次に、ｐＨ＝２で浸出後、固液分離工程（第３固液分離工程）を行って得られた亜鉛浸出残渣の成分分析結果を表２に示す。この表に示すように、亜鉛浸出後の残渣における亜鉛含有率は、一般に製鉄原料として再資源化可能といわれる０．４％を下回っていることから、製鉄原料として全量再資源化可能であることが分かる。
【００９５】
【表２】
2019060019.tif 000004
【００９６】
さらに、上記固液分離工程（第３固液分離工程）後の処理液（ろ液）に、酸化剤としての過酸化水素水を添加しながら１０質量％水酸化カルシウムをｐＨ＝３、４、５、６、７になるように添加し、６０分間撹拌した後、鉄および亜鉛の回収率を調査した。なお、実験中の反応ｐＨは、ｐＨコントローラにより一定になるように制御した。
【００９７】
図８に、水酸化カルシウム添加後のｐＨと、鉄沈殿工程における鉄および亜鉛の沈殿率との関係を示す。図８から、鉄の沈殿率はｐＨ＝４を下回ると急激に低下する一方、亜鉛の沈殿率はｐＨとともに上昇した。特にｐＨ＝６を超えると顕著に沈殿率が上昇し、ｐＨ＝７ではほぼ全量沈殿した。すなわち、亜鉛を沈殿させることなく鉄だけを選択的に沈殿するのに好適なｐＨはｐＨ４．０〜６．０であることが分かった。
【００９８】
なお、上記実験における亜鉛および鉄の「沈殿率」とは、鉄沈殿工程に供された処理液に含まれていたＺｎまたはＦｅの量に対する、鉄沈殿工程において沈殿したＺｎまたはＦｅの量の割合であり、具体的には以下の手順で決定した。
【００９９】
（亜鉛の沈殿率）
第３固液分離工程後の処理液（ろ液）中のＺｎ濃度：ＣZn、0（ｍｇ／Ｌ）と、第１固液分離工程後の処理液（ろ液）中のＺｎ濃度：ＣZn、1（ｍｇ／Ｌ）とを、誘導結合プラズマ質量分析法（ＩＣＰ−ＭＳ）により測定した。得られた値から、下記（１）式によりＺｎの沈殿率を算出した。
亜鉛の沈殿率（％）＝（ＣZn、0−ＣZn、1／ＣZn、0）×１００…（１）
【０１００】
（鉄の沈殿率）
亜鉛の場合と同様に、第３固液分離工程後の処理液（ろ液）中のＦｅ濃度：ＣFe、0（ｍｇ／Ｌ）と、第１固液分離工程後の処理液（ろ液）中のＦｅ濃度：ＣFe、1（ｍｇ／Ｌ）とを、誘導結合プラズマ質量分析法（ＩＣＰ−ＭＳ）により測定した。得られた値から、下記（２）式によりＦｅの沈殿率を算出した。
鉄の沈殿率（％）＝（ＣFe、0−ＣFe、1／ＣFe、0）×１００…（２）
【実施例】
【０１０１】
（発明例）
図１に示したフローに従って高炉ダストから亜鉛を分離した。すなわち、まず、表１に示した組成を有する高炉ダストに水を加えて、高炉ダスト：水＝１：１０（重量比）のスラリー状となるように調整した。その後、前記スラリーに３ｍｏｌ／Ｌの硫酸を添加してｐＨ＝２．０に調整し、高炉ダストに含まれる亜鉛を浸出させた（亜鉛浸出工程）。
【０１０２】
前記亜鉛浸出工程後の処理液に、アルカリを添加して鉄を沈殿させた（鉄沈殿工程）。前記鉄沈殿工程においては、仕切り板によって同じ容積の２つの区画に分割された反応槽を使用した。具体的な処理の手順は次のとおりである。まず、前記反応槽の一方の区画に前記亜鉛浸出工程後の処理液を受入れ、該区画の処理液に過酸化水素と１０ｗｔ％の水酸化カルシウムスラリーとをｐＨが４．５になるよう添加した。次いで、ｐＨ：４．５に調整された前記処理液を、前記反応槽の他方の区画に受入れ、さらに過酸化水素と１０ｗｔ％の水酸化カルシウムスラリーとをｐＨが５．０となるように添加した。過酸化水素水の添加量は、それぞれの区画の処理液中の鉄濃度をあらかじめ定量し、全ての鉄イオンと反応するだけの量とした。
【０１０３】
その後、前記鉄沈殿工程後の処理液を固液分離した（第１固液分離工程）。
【０１０４】
得られた処理液（ろ液）に対し、２．５ｍｏｌ／Ｌの水酸化ナトリウム水溶液をｐＨ＝９．０になるように添加し、処理液に含まれる亜鉛を沈殿させた（亜鉛沈殿工程）。
【０１０５】
最後に、前記亜鉛沈殿工程で得られた処理液を固液分離して、沈殿した亜鉛を分離した（第２固液分離工程）。
【０１０６】
＜鉄および亜鉛の沈殿率＞
上記鉄沈殿工程における鉄および亜鉛の沈殿率を図９に示す。この結果より、本発明の方法によれば、鉄沈殿工程において、亜鉛をほとんど沈殿させることなく、鉄を完全に沈殿させて除去できることが分かる。
【０１０７】
なお、先に示した実験と同様、本実施例における亜鉛および鉄の「沈殿率」とは、鉄沈殿工程に供された処理液に含まれていたＺｎまたはＦｅの量に対する、鉄沈殿工程において沈殿したＺｎまたはＦｅの量の割合である。ただし、本実施例では第３固液分離工程を行っていないため、鉄沈殿工程に供された処理液としては、亜鉛浸出工程後の処理液を用いた。具体的には以下とおりである。
【０１０８】
（亜鉛の沈殿率）
亜鉛浸出工程後の処理液（ろ液）中のＺｎ濃度：ＣZn、0（ｍｇ／Ｌ）と、第１固液分離工程後の処理液（ろ液）中のＺｎ濃度：ＣZn、1（ｍｇ／Ｌ）とを、誘導結合プラズマ質量分析法（ＩＣＰ−ＭＳ）により測定した。得られた値から、下記（１）式によりＺｎの沈殿率を算出した。
亜鉛の沈殿率（％）＝（ＣZn、0−ＣZn、1／ＣZn、0）×１００…（１）
【０１０９】
（鉄の沈殿率）
亜鉛の場合と同様に、亜鉛浸出工程後の処理液（ろ液）中のＦｅ濃度：ＣFe、0（ｍｇ／Ｌ）と、第１固液分離工程後の処理液（ろ液）中のＦｅ濃度：ＣFe、1（ｍｇ／Ｌ）とを、誘導結合プラズマ質量分析法（ＩＣＰ−ＭＳ）により測定した。得られた値から、下記（２）式によりＦｅの沈殿率を算出した。
鉄の沈殿率（％）＝（ＣFe、0−ＣFe、1／ＣFe、0）×１００…（２）
【０１１０】
＜亜鉛含有率＞
上記亜鉛沈殿工程で沈殿した沈殿物の成分分析を行った。成分分析結果を表３に示す。表３から、得られた沈殿物は、亜鉛が４２．６％まで濃縮されており、亜鉛原料としての回収価値が高いとされる亜鉛含有率４０％を上回っており、製鉄ダストより分離した亜鉛を亜鉛原料として再資源化できることが分かる。
【０１１１】
【表３】
2019060019.tif 000005
【０１１２】
（比較例）
比較のために、鉄沈殿工程に用いる反応槽の内部を区切らずに使用した点以外は上記発明例と同様の条件で、高炉ダストからの亜鉛の分離を行った。なお、反応槽全体の容積は、上記発明例で使用した反応槽全体の容積と同じとした。
【０１１３】
上記発明例および比較例のそれぞれについて、亜鉛除去率および鉄再資源化率を、それぞれ以下の手順で測定した。測定結果を表４に示す。
【０１１４】
＜亜鉛除去率＞
前記亜鉛除去率とは、処理前の製鉄ダストに含まれる亜鉛の量に対する、第１固液分離工程において固形分（沈殿）として回収されなかった亜鉛の量の割合を指す。第１固液分離工程において回収される固形分は、亜鉛浸出工程において溶解しなかった残渣（亜鉛浸出残渣）と、鉄沈殿工程において沈殿した固形分とからなり、鉄材料として回収されるものである。したがって、この第１固液分離工程で得られた固形分に含まれていない亜鉛の量を、除去することができた亜鉛の量と見なすことができる。
【０１１５】
すなわち、前記亜鉛除去率は、処理前の製鉄ダストのＺｎ濃度：ＣZn、a（質量％）、第１固液分離工程で分離された固形分中のＺｎ濃度：ＣZn、b（質量％）を測定し、次の（３）式により算出した。
亜鉛除去率（質量％）＝１００−（ＣZn、b／ＣZn、a）×１００…（３）
【０１１６】
＜鉄再資源化率＞
前記鉄再資源化率とは、処理前の製鉄ダストに含まれる鉄の量に対する、第１固液分離工程において固形分（沈殿）として回収された鉄の量の割合を指す。上述したように、この第１固液分離工程において回収される固形分は、亜鉛浸出工程において溶解しなかった残渣（亜鉛浸出残渣）と、鉄沈殿工程において沈殿した固形分とからなり、鉄材料として回収されるものである。言い換えると、この第１固液分離工程で固形分として回収されずに処理液側に残ったＦｅの量の割合が、再資源化されなかった鉄の割合と言えるから、その値を１００から引くことによって鉄再資源化率を求めることができる。
【０１１７】
すなわち、前記鉄再資源化率は、亜鉛浸出工程後の処理液を分取し、ろ過したろ液中のＦｅ濃度：ＣFe、a（質量％）、第１固液分離工程後の処理液のＦｅ濃度：ＣFe、b（質量％）を測定し、次の（４）式により算出した。
鉄再資源化率（質量％）＝１００−（ＣFe、b／ＣFe、a）×１００…（４）
【０１１８】
【表４】
2019060019.tif 000006
【０１１９】
表４に示した結果から分かるように、比較例では亜鉛除去率は３７％と低かったが、発明例では亜鉛除去率が比較例よりも３０％近く向上した。これは、鉄沈殿工程において複数に分割された反応槽を用いなかった比較例では、ｐＨ調整を精度良く行うことができず、ＦｅとともにＺｎも沈殿してしまったためであると考えられる。その原因としては、上述したように、反応槽内の位置によるｐＨのばらつきや、中和反応が完了するためのタイムラグに起因するｐＨ制御の誤差などが考えられる。また、水酸化カルシウムのようなアルカリの添加は、通常、本実施例のようにアルカリをスラリー状にして行われるため、未反応のまま水酸化カルシウムが鉄沈殿工程の後の第１固液分離工程において反応し、ｐＨが上昇して亜鉛が沈殿してしまうことも考えられる。これに対し、複数の区画に分割された反応槽を用いた発明例では、１区画当たりの処理液の量が少ないため、上述したような悪影響を受けることなく精度良くｐＨを制御することができ、その結果、亜鉛除去率を著しく向上させることができたと考えられる。
【産業上の利用可能性】
【０１２０】
このように、本発明によれば、製鉄ダストから高い回収率で効率よく亜鉛を分離することができるため、製鉄業において有用である。
【図１】
2019060019.tif 000007
【図２】
2019060019.tif 000008
【図３】
2019060019.tif 000009
【図４】
2019060019.tif 000010
【図５】
2019060019.tif 000011
【図６】
2019060019.tif 000012
【図７】
2019060019.tif 000013
【図８】
2019060019.tif 000014
【図９】
2019060019.tif 000015